(57)【要約】【課題】単純なＸ配線とＹ配線とを用いて連続した磁性体の特定の一部分を選択して磁化し磁気光学効果を有する層の磁気光学的効果により光の強度を連続的に変調させる空間光変調器を得ること。【解決手段】少なくとも磁気光学効果を有する層と磁界発生層とを有する空間光変調器であって、磁気光学効果を有する層に複数の磁区を定義し、該磁界発生層は各磁区に対して磁界を与える縦方向配線を設けた配線層（縦配線層）と横方向配線を設けた配線層（横配線層）のそれぞれを少なくとも一層備えており、該配線のそれぞれに順方向あるいは逆方向に電流を供給したり停止したりする電流駆動手段を持つことを特徴とする空間光変調器。【選択図】  図８
2004354441.tif 000002
【特許請求の範囲】
【請求項１】
少なくとも磁気光学効果を有する層と磁界発生層とを有する空間光変調器であって、磁気光学効果を有する層に複数の磁区を定義し、該磁界発生層は各磁区に対して磁界を与える縦方向配線を設けた配線層（縦配線層）と横方向配線を設けた配線層（横配線層）のそれぞれを少なくとも一層備えており、該配線のそれぞれに順方向あるいは逆方向に電流を供給したり停止したりする電流駆動手段を持つことを特徴とする空間光変調器。
【請求項２】
前記縦配線層及び横配線層のそれぞれに磁界を与える配線を複数列配置してそれぞれに電流駆動手段を備えたことを特徴とする請求項１記載の空間光変調器。
【請求項３】
磁界発生層が縦方向配線層／絶縁材／横方向配線層の層構造を有することを特徴とする請求項１又は２記載の空間光変調器。
【請求項４】
磁界発生層を複数設け、それらが磁気光学効果を有する層の両側に配置されていることを特徴とする請求項１又は２記載の空間光変調器。
【請求項５】
縦方向配線層及び／又は横方向配線層を複数層から形成したことを特徴とする、請求項１〜４のいずれかに記載の空間光変調器。
【請求項６】
配線層の内の一つにあらかじめバイアス電流を流しておくことを特徴とする請求項１〜５のいずれかに空間光変調器。
【請求項７】
いずれかの配線に飽和磁界（ｈＨ／２）以上で保磁力（ｈＣ）未満の磁界の強さを磁気光学効果を有する層に生じるように電流を流す電流駆動手段を持つことを特徴とする請求項１〜６のいずれかに記載の空間光変調器。
【請求項８】
配線によって形成された磁界発生部により発生する磁性体への実効磁界強度が磁性体の保磁力以上であることを特徴とする請求項１〜７のいずれかに記載の空間光変調器。
【請求項９】
配線によって形成された磁界発生部により発生する磁性体への実効磁界強度が磁性体の飽和磁化以上であることを特徴とする請求項１〜８のいずれかに記載の空間光変調器。
【請求項１０】
縦方向配線と横方向配線の磁性体への実効磁界強度が異なり、いずれかの配線によって形成される実効磁界強度が磁性体の保磁力と同等程度であることを特徴とする請求項１〜９のいずれかに記載の空間光変調器。
【請求項１１】
縦方向配線の間隔と横方向配線の間隔とが異なることを特徴とする請求項２〜１０のいずれかに記載の空間光変調器。
【請求項１２】
縦または横配線によって形成された磁界発生部により発生する磁界方向が正負の逆転をすることによって磁化をリセットすることを特徴とする請求項１〜１１のいずれかに記載の空間光変調器。
【請求項１３】
配線によって形成された磁界発生部に面して、透明な高透磁率材料層を配したことを特徴とする請求項１〜１２のいずれかに記載の空間光変調器。
【請求項１４】
配線に流す電流値を変化させることにより、光強度を変調させることを特徴とする請求項１〜１３のいずれかに記載の空間光変調器。
【請求項１５】
配線が金属で形成され、かつ、黒色の外観を呈するように形成されたことを特徴とする請求項１〜１４のいずれかに記載の空間光変調器。
【請求項１６】
複数列設けられた配線は順次選択的に駆動されるように構成され、両者の選択が一致した最初のタイミングで、一旦、両方の配線に負の電流を流してリセットした後で、オンさせたい交点では両方の配線に同時に電流を流すようにし、オフさせたい場合にはその両者の同時選択時中には電流を流さないようにして、磁気光学層の対応磁極をオン・オフ状態にすることを特徴とする請求項１〜１５のいずれかに記載の空間光変調器。
【請求項１７】
両者が選択しようとする交点の信号が書き換え前の状態と一致している場合は少なくともリセットのための電流を流さないようにすることを特徴とする請求項１６記載の空間光変調器。
【請求項１８】
複数列設けられた配線は順次選択的に駆動されるように構成され、両者の選択が一致した最初のタイミングで、一旦、両方の配線に負の電流を流してリセット（非反転）した後で、一方の配線にｈＣの磁界の強さを磁気光学効果を有する層に生じるように正の電流を流し、他方の配線に諧調表示の信号に概略比例した正の電流を流すことを特徴とする請求項１〜１５のいずれかに記載の空間光変調器。
【請求項１９】
両者が選択しようとする交点の信号のレベルが書き換え前の信号のレベルより高い場合はリセットのための電流を流さないようにすることを特徴とする請求項１８記載の空間光変調器。
【請求項２０】
複数列設けられた配線が順次選択的に駆動されるように構成された空間光変調器において、諧調表示信号Ｓの最大振幅Ｓｍａｘのほぼ半分を閾値Ｔｈとし、｜Ｓ−Ｔｈ｜を入力信号として、
（Ｓ−Ｔｈ）の符号がプラスの交点では、両者の選択が一致した最初のタイミングで、一旦、両方の配線に負の電流を流してリセットした後で、一方の配線にｈＣの磁界の強さを磁気光学効果を有する層に生じるように正の電流を流し、他方の配線に｜Ｓ−Ｔｈ｜に概略比例した正の電流を流し、
（Ｓ−Ｔｈ）の符号がマイナスの交点では、両者の選択が一致した最初のタイミングで、一旦、両方の配線に正の電流を流してリセットした後で、一方の配線に−ｈＣの磁界の強さを磁気光学効果を有する層に生じるように負の電流を流し、他方の配線に｜Ｓ−Ｔｈ｜に概略比例した負の電流を流すようにする
ことを特徴とする請求項１〜１５のいずれかに記載の空間光変調器。
【請求項２１】
縦方向配線及び横方向配線の両者が選択しようとする交点の入力信号のレベル｜Ｓ−Ｔｈ｜が書き換え前の入力信号のレベル｜Ｓ−Ｔｈ｜Ｐより高い場合はリセットのための電流を流さないようにすることを特徴とする請求項２０記載の空間光変調器。
【請求項２２】
諧調表示信号Ｓの最大振幅Ｓｍａｘのほぼ半分を閾値Ｔｈとし、｜Ｓ−Ｔｈ｜を入力信号として、両者が選択しようとする交点の（Ｓ−Ｔｈ）の符号が書き換え前の入力信号の符号と異なった場合はリセットのための電流を流さないようにすることを特徴とする請求項２０記載の空間光変調器。
【発明の詳細な説明】
【０００１】
【発明の属する技術分野】
本発明は、磁気光学効果を利用した空間光変調器に関し、さらに詳しくは、磁界を発生するＸ、Ｙドライブラインによって磁気光学効果を有する層に区画形成されたピクセルを磁化することによりピクセルスイッチングを行なうようにした空間光変調器に関する。
【０００２】
【従来の技術】
本発明者らは磁界発生層と、磁気光学効果を有する層と偏光子層とから構成される光スイッチを多く提案してきた（特許文献１〜５参照）。
磁気光学効果を用いる光スイッチは、▲１▼開閉スピードが速い、▲２▼構造が簡単で小さくできる、▲３▼熱、湿度、光などに対する耐久性が大きい、という特徴を有するために、有用性の高いデバイスとなり得る。
【０００３】
また、この磁気光学効果に基づく光スイッチ機能を利用した空間光変調器（Ｓｐａｔｉａｌ  Ｌｉｇｈｔ  Ｍｏｄｕｌａｔｏｒ：以下ＳＬＭともいう）の開発も行なわれている。以下に公知文献を例示して、このような磁気光学効果を利用した空間光変調器における、磁界発生部の構造と、指定したピクセルの選択方法を述べる。なおこのようなデバイスにおいて、磁界発生部の磁界強度は大きいほど、磁性体の残留磁化を大きくして利用できるので効率的であり、またメモリー効果も利用できることになる。
【０００４】
［非特許文献１］
ファラデー回転を利用した代表的素子としては、非特許文献１に記載されているような１９９０年代の米国カーネギーメロン大学とリットン社とで共同開発された空間光変調器がある。この素子ではＬＰＥ法で作製した３μｍもの厚い単結晶希土類鉄ガーネット膜を用いており、また各ピクセルは分離されている。この単結晶希土類鉄ガーネットは、本発明において用いる多結晶磁性膜とは異なり、保磁力がほとんどゼロに近く、磁化のプロセスに関して次のような大きな違いが生ずる。すなわち、単結晶希土類鉄ガーネットは比較的小さい磁界で磁化できるが、磁化を保持しないので、磁界を切るか、磁界を反転させるまで磁界を掛け続けなければならない。
【０００５】
また、この従来技術ではＸとＹのドライブラインを用いているが、交点での局部的磁界強度を用いて磁化反転をさせる方法であり、効率が悪く従って大きな電流を用いている。場合によっては、バイアス磁界を外部磁界として用いることもある。また、配線は磁界利用効率を高めるために、希土類鉄ガーネット膜中に埋め込む構造がとられている。
【０００６】
この従来技術の特徴は次の点にある。
▲１▼上記したように、保磁力がほとんどゼロということから、Ｘ−Ｙの各配線への電流値設計において、保磁力を意識した電流値の設定は行われない。
▲２▼配線はＸとＹの二本だけである。
▲３▼ＸとＹの配線合計電流が閾値電流以上の場合に生ずるスピン反転によって、ピクセルの指定を行っている。即ちある特定のピクセルの磁化を反転させる場合、ＸとＹの合計電流を閾値以上にして反転させる。この技術においては、磁性体に磁化のニュークリエーションを発生させることがポイントであり、保磁力は特に意識されていない。
▲４▼Ｘ配線とＹ配線の配線幅は異なる必要が無く従って同一である。
▲５▼特に磁化したい磁性体の飽和磁化まで磁界をかけるわけではなく、スピン反転する最小の磁界強度があれば良く、従って磁界は反転する強度（閾値）以下で用いることはできない。
【０００７】
［非特許文献２］
最近Ｊａｅ−ｈｙｕｋ  Ｐａｒｋらによって報告された空間光変調器に関する報告である。
本例も上記リットン社の例と同様に、反転磁区核形成を行い、単結晶磁性体のピクセル全体のスピンを反転しようとした。従って論文の図６から明らかなように、ピクセルの局部にＸとＹの配線交点に生ずる磁界を利用している。ＸとＹ配線の磁性体中への埋め込み構造となっていないために、製作が容易であるとしている。磁性ガーネットの膜厚は５μｍ程度と厚い。しかしながら、基本的に単結晶磁性体を用いているので、上述したと同様の理由で本発明とは異なる。
【０００８】
この報告では、明確なスイッチングを観測することはできなかったとしている（ｐ．７３６）。また、磁性ガーネット膜が多結晶状態にあり、結晶粒界における磁壁ピンニングによってピクセルのスイッチングが妨げられていると報告している。
なお、非特許文献３には、多結晶磁性体の膜を記録材料として用いた例として、宇部興産（株）が報告した、Ｄｙ置換ＹＩＧの微粒子をバインダー中に分散しガラス基板に被覆したものを磁性層とし、アルミニウム反射板を用いて、レーザー光によって加熱することにより画像を形成したことが記載されている。しかしながら、これは多結晶の磁性体粒子を薄膜状に形成して用いているものではあるが、Ｘ，Ｙドライブラインで形成される磁場を利用して磁性体を磁化するものではない。また、非特許文献４には、共沈法によりＢｉ置換ＹＩＧ微粒子を合成し、これをガラス基板に塗布して塗布膜を得て、次いで熱処理してガーネットの単相膜とし、永久磁石を市松状に並べた磁気アレイの上に鏡を置き、この上に前記の塗布膜を置いて、可視光により磁界パターンを読み出したことが記載されている。しかしながら、これもＸ，Ｙドライブラインで形成される磁場を利用して磁性体を磁化するものではない。
【０００９】
なお、ＸとＹ配線による駆動方式を利用した空間光変調器としては液晶ＳＬＭがあるが、これは液晶を上下の電極で挟み、上下同時に電圧が加わることによって指定した特定のピクセルに電界が発生する方式であり、電圧駆動である点で磁気光学方式とは大きく異なる。
【００１０】
【特許文献１】
特開平９−２３０２９８号公報
【特許文献２】
特開平１０−２１３７８５号公報
【特許文献３】
特開平１１−０６５４８０号公報
【特許文献４】
特開平１１−８１２０号公報
【特許文献５】
特開平１１−２５９８５５号公報
【非特許文献１】
Ｊ．Ａｐｐｌ．Ｐｈｙｓ．，７６，ｐ１９１０（１９９４）  Ｊ−ｋ．  Ｃｈｏ，ほか
【非特許文献２】
日本応用磁気学会誌  Ｖｏｌ．２６、Ｎｏ．５（２００２）、ｐ．７２９
【非特許文献３】
Ｔｒａｎｓ．  Ｍａｔ．  Ｒｅｓ．  Ｓｏｃ．  Ｊｐｎ．，Ｖｏｌｕｍｅ  １５Ｂ，  ｐ１１２９
【非特許文献４】
日本応用磁気学会誌  Ｖｏｌ．１９、Ｎｏ．２（１９９５）、ｐ．２１３
【００１１】
【発明が解決しようとする課題】
（従来技術の欠点）
上記した従来の磁気光学効果を用いた空間光変調器には次に記載するような欠点がある。
▲１▼複数配線において、複数ピクセルのうちの特定なピクセルを任意に選択するには、例えばＴＦＴのような電気的スイッチを各ピクセルに取り付けるか、全ピクセルの駆動用回路を別々にして設けるなどの方法があるが、膨大な配線をするなどが必要となり、製作が複雑となり、装置が大きくなり、製作コストが膨大となる。
▲２▼ある特定の閾値を用いて特定のピクセルを、例えば特定の磁界強度で磁化してスイッチングする場合には、閾値を境として上か下かで制御すれば良く、従ってＸとＹ配線の交点では強度がＸまたはＹ単独の２倍になるので、この閾値制御法が可能であり、上記したような単結晶磁性体を用いる場合にはこのような方法が取られた。しかし磁界発生部の磁界強度に対して、連続して磁化の大きさが変化する場合にはこの方法は十分ではない。特に連続した磁化の大きさを利用して、ピクセルの明るさを変化させる（階調性を与える）場合には、利用できない。
▲３▼細い円筒状磁性体を、鉛筆の芯のようにして用いてデバイスに追加記録するような場合には、そのままでは従来の磁界発生部は用いることができない。
【００１２】
上記の課題に鑑み、本発明は単純なＸ配線とＹ配線とを用いて次のことを達成することを目的とする。
（１）連続した磁性体の特定の一部分を選択して磁化する方法を提供すること。
（２）より強い磁界強度を発生して、いつも一定した、コントラストの大きな光スィッチを得ること。
（３）光の強度を連続的に変調させる空間光変調器を得ること。
（４）黒色の配線を用いて透過光をスイッチングして且つ画像を得る方法と装置を提供すること。
【００１３】
【課題を解決するための手段】
本発明は次の構成を有することにより、上記課題を解決することが出きる。
（１）少なくとも磁気光学効果を有する層と磁界発生層とを有する空間光変調器であって、磁気光学効果を有する層に複数の磁区を定義し、該磁界発生層は各磁区に対して磁界を与える縦方向配線を設けた配線層（縦配線層）と横方向配線を設けた配線層（横配線層）のそれぞれを少なくとも一層備えており、該配線のそれぞれに順方向にあるいは逆方向に電流を供給したり停止したりする電流駆動手段を持つことを特徴とする空間光変調器。
（２）  前記縦配線層及び横配線層のそれぞれに磁界を与える配線を複数列配置してそれぞれに電流駆動手段を備えたことを特徴とする上記（１）記載の空間光変調器。
（３）磁界発生層が縦方向配線層／絶縁材／横方向配線層の層構造を有することを特徴とする上記（１）又は（２）記載の空間光変調器。
（４）磁界発生層が複数からなり、磁気光学効果を有する層の両側に配置されていることを特徴とする上記（１）又は（２）記載の空間光変調器。
（５）縦方向配線層及び／又は横方向配線層を複数層から形成したことを特徴とする、上記（１）〜（４）のいずれかに記載の空間光変調器。
【００１４】
（６）複数の配線層の内の一つの配線層にあらかじめバイアス電流を流しておくことを特徴とする上記（１）〜（５９のいずれかに空間光変調器。
（７）いずれかの配線に飽和磁界（ｈＨ／２）以上で保磁力（ｈＣ）未満の磁界の強さを磁気光学効果を有する層に生じるように電流を流す電流駆動手段を持つことを特徴とする上記（１）〜（６）のいずれかに記載の空間光変調器。
（８）配線によって形成された磁界発生部により発生する磁性体への実効磁界強度が磁性体の保磁力以上であることを特徴とする上記（１）〜（７）のいずれかに記載の空間光変調器。
（９）配線によって形成された磁界発生部により発生する磁性体への実効磁界強度が磁性体の飽和磁化以上であることを特徴とする上記（１）〜（８）いずれかに記載の空間光変調器。
（１０）縦方向配線と横方向配線の磁性体への実効磁界強度が異なり、いずれかの配線によって形成される実効磁界強度が磁性体の保磁力と同等程度であることを特徴とする上記（１）〜（９）のいずれかに記載の空間光変調器。
【００１５】
（１１）縦方向の配線によって区画される領域の幅と横配線によって区画される領域の幅とが異なることを特徴とする上記（１）〜（１０）のいずれかに記載の空間光変調器。
（１２）縦または横配線によって形成された磁界発生部により発生する磁界方向が正負の逆転をすることによって磁化をリセットすることを特徴とする上記（１）〜（１１）のいずれかに記載の空間光変調器。
（１３）配線によって形成された磁界発生部に面して、透明な高透磁率材料層を配したことを特徴とする上記（１）〜（１２）のいずれかに記載の空間光変調器。
（１４）配線に流す電流値を変化させることにより、光強度を変調させることを特徴とする上記（１）〜（１３）のいずれかに記載の空間光変調器。
（１５）配線が金属で形成され、かつ、黒色の外観を呈するように形成されたことを特徴とする上記（１）〜（１４）のいずれかに記載の空間光変調器。
【００１６】
（１６）複数列設けられた配線は順次選択的に駆動されるように構成され、両者の選択が一致した最初のタイミングで、一旦、両方の配線に負の電流を流してリセットした後で、オンさせたい交点では両方の配線に同時に電流を流すようにし、オフさせたい場合にはその両者の同時選択時中には電流を流さないようにして、磁気光学層の対応磁極を反転・非反転状態にすることを特徴とする上記（１）〜（１５）のいずれかに記載の空間光変調器。
（１７）両者が選択しようとする交点の信号が書き換え前の状態と一致している場合は少なくともリセットのための電流を流さないようにすることを特徴とする上記（１６）記載の空間光変調器。
【００１７】
（１８）複数列設けられた配線は順次選択的に駆動されるように構成され、両者の選択が一致した最初のタイミングで、一旦、両方の配線に負の電流を流してリセット（非反転）した後で、一方の配線にｈＣの磁界の強さを磁気光学効果を有する層に生じるように正の電流を流し、他方の配線に諧調表示の信号に概略比例した正の電流を流すことを特徴とする上記（１）〜（１５）のいずれかに記載の空間光変調器。
（１９）両者が選択しようとする交点の信号のレベルが書き換え前の信号のレベルより高い場合はリセットのための電流を流さないようにすることを特徴とする上記（１８）記載の空間光変調器。。
【００１８】
（２０）複数列設けられた配線が順次選択的に駆動されるように構成された空間光変調器において、諧調表示信号Ｓの最大振幅Ｓｍａｘのほぼ半分を閾値Ｔｈとし、｜Ｓ−Ｔｈ｜を入力信号として、
（Ｓ−Ｔｈ）の符号がプラスの交点では、
両者の選択が一致した最初のタイミングで、一旦、両方の配線に負の電流を流してリセットした後で、一方の配線にｈＣの磁界の強さを磁気光学効果を有する層に生じるように正の電流を流し、他方の配線に｜Ｓ−Ｔｈ｜に概略比例した正の電流を流し、
（Ｓ−Ｔｈ）の符号がマイナスの交点では、
両者の選択が一致した最初のタイミングで、一旦、両方の配線に正の電流を流してリセットした後で、一方の配線に−ｈＣの磁界の強さを磁気光学効果を有する層に生じるように負の電流を流し、他方の配線に｜Ｓ−Ｔｈ｜に概略比例した負の電流を流すようにする
ことを特徴とする上記（１）〜（１５）のいずれかに記載の空間光変調器。
（２１）縦方向配線及び横方向配線の両者が選択しようとする交点の入力信号のレベル｜Ｓ−Ｔｈ｜が書き換え前の入力信号のレベル｜Ｓ−Ｔｈ｜Ｐより高い場合はリセットのための電流を流さないようにすることを特徴とする上記（２０）記載の空間光変調器。
（以下では、上記（１）〜（２１）の発明を本発明（１）〜（２２）という。
（２２）諧調表示信号Ｓの最大振幅Ｓｍａｘのほぼ半分を閾値Ｔｈとし、｜Ｓ−Ｔｈ｜を入力信号として、両者が選択しようとする交点の（Ｓ−Ｔｈ）の符号が書き換え前の入力信号の符号と異なった場合はリセットのための電流を流さないようにすることを特徴とする上記（２０）記載の空間光変調器。
【００１９】
【発明の実施の形態】
本発明の空間光変調器の構成を図１に示す。図１（ａ）は自然光を変調する場合の一構成例を示し、図１（ｂ）は偏光光を変調する場合の一構成例を示す。以下では、図１（ａ）に示すものに基づいて説明する。図１（ａ）に示すものは、磁界発生層と、磁気光学効果を有する層と偏光子層とから構成される。支持体はこの構成のどの位置が選ばれても良いし、特に用いなくて他の層で兼用しても良い。その層構成としては各種の変形例が適用できるが、磁界発生層を複数設けて、磁界発生層／磁気光学効果を有する層／磁界発生層という層構成とすれば、より効果的に発生磁界を利用することができる。また、偏光子層は磁気光学効果を有する層を挟んで、２枚用いることもできる。
【００２０】
図１（ａ）の自然光を変調する場合の具体例には一般のＰＣの液晶ディスプレイのように後ろから光（蛍光灯：偏光光ではない）を当てるような構成がある。
図１（ｂ）の偏光光を用いる場合の具体例には液晶プロジェクタのように照明装置側で照明光を偏光光にするような構成がある。透過型液晶の替わりに図１（ｂ）の空間光変調器を用いることで透過型液晶プロジェクタと同じものができ、さらに本発明の空間光変調器の方が桁違いに応答速度が速いので動画を投影した場合鮮明な画像が得られるし、更にはフィールドシーケンシャル方式の採用も可能となる。
【００２１】
反射型液晶プロジェクタの反射型液晶の替わりに本発明の空間光変調器を用いる場合、上から光（偏光光）を当てる構成としたら支持体の下の端面に反射ミラーを形成させるか、磁界発生層と支持体の間、あるいは、磁気光学効果を有する層と磁界発生層の間に反射ミラーを形成させることで対応できる。下から光（偏光光）を当てる構成としたら磁気光学効果を有する層の上の端面に反射ミラーを形成するようにすればよい。効果は透過型と同じであるが、この反射型にした場合、磁気光学効果を有する層の偏光面回転角を０〜４５°の間で制御するようにすれば透過型と同等の機能を得ることができる。
すなわち本発明の空間光変調器に照射される偏光光は一回磁気光学効果を有する層で制御を受け、反射ミラーで反射された後の帰りにまた磁気光学効果を有する層で制御を受けるので本発明の空間光変調器を出た後の偏光光は偏光面回転角は０〜９０°制御されていることになる。
【００２２】
磁界発生層は図２、図３、図４、図８に示すように導電性配線（以下、単に「配線」ともいう）によって形成される。図３、図８は磁界発生層がＸ配線とＹ配線とからなる例を示すもので、コイルは逆方向電流によって磁界がキャンセルされないように絶縁層を介して、上下に配されている。図２、図８に示すものは１ターンコイルであり、図４に示すものは複数巻きコイルであるが、コイル形状は図示したものに限定されるものではない。
また、銅線コイルの中（内側）を光が通過するように形成しても良い。
【００２３】
基本的に導電性配線により複数のコイル形状を図のように連続して形成した後、Ｘ方向（Ｘ配線）とＹ方向（Ｙ配線）に配置する。複数のＸ配線とＹ配線は、磁気光学効果を有する層に近接して設ければ、発生した磁界の利用効率が向上して好ましい。導電性配線は磁気光学効果を有する層の上下に配しても良いし、一方の側に絶縁層で挟んで、積層して設けても良い。積層数は３層以上でも構わない。
【００２４】
Ｘ配線とＹ配線との交点は磁界が足し合わされて強くなる。この足し合わされた磁界強度が磁気光学効果を有する層の保磁力以上でなければ、磁化の向きを反転することができない。本発明では透過と遮断の場合の光強度比（以下コントラスト）が大きくなるように、磁化の向きを逆転させて、例えば磁化の向きが上向きの場合には透過に、下向きの場合には遮断に対応させる（本明細書で「各配線への電流値が正又は負のいずれかであり」と言うのは、これに対応する）。
【００２５】
保磁力以下の磁界強度でも磁性体を小さく磁化することは可能であるが、このようにすることによって、大きな残留磁化の差異（＋磁化と−磁化）を得ることができ、磁気光学効果を有する層での偏光面の回転角を反転（＋磁化と−磁化）によって２倍に利用することができて有効である。
【００２６】
次に、Ｘ−Ｙ配線によって磁区のマトリックス中から特定の磁区を選んで駆動できることを図５に基づいて説明する。
図５では簡単の為にコイルの形をコの字として表示したが、図３について説明したように３層構造にする必要があるので、他の磁界発生方法を取っても良い。ここではＸ及びＹ配線をそれぞれ４本づつとし、Ｘ配線を上から▲１▼、▲２▼、▲３▼、▲４▼と命名する。Ｙ配線は左からＡ、Ｂ、Ｃ、Ｄとする。
【００２７】
いま▲２▼−Ｃと▲３▼−Ｂの斜線部分を選んで磁化の強度を変更する場合について説明する。Ｘ配線▲１▼、▲２▼、▲３▼、▲４▼には周期的に▲１▼→▲２▼→▲３▼→▲４▼の順で選択されて、同一時間（Ｔ）電流が流される（図左側の▲１▼、▲２▼、▲３▼、▲４▼）。Ｙ配線Ａ、Ｂ、Ｃ、Ｄにも同様にして順次、Ｘ配線と同じ周期で同一時間（Ｔ）電流が流される（図左側のＡ１→Ａ２→Ａ３→Ａ４。Ｂ１→Ｂ２→Ｂ３→Ｂ４。Ｃ１→Ｃ２→Ｃ３→Ｃ４、Ｄ１→Ｄ２→Ｄ３→Ｄ４）。Ｘ配線▲２▼とＹ配線Ｃ２が時間的に一致した場合に交点（▲２▼−Ｃ）の磁界強度が保磁力以上に上がって、▲２▼−Ｃの磁化が書き換えられる。この瞬間にはこの交点（▲２▼−Ｃ）のみが磁化される。電流は順次サイクリックに流されるので、全体としては終了するのに時間がかかるようであるが、時間Ｔはナノ秒程度であるので、実際は高速書き換えが可能である。交点（▲３▼−Ｂ）についても同様で、Ｘ配線▲３▼とＹ配線Ｂ３が時間的に一致した場合に交点（▲３▼−Ｂ）の磁界強度が保磁力以上に上がって▲３▼−Ｂの磁化が書き換えられる。
【００２８】
Ｘ配線とＹ配線との交点において磁界が足し合わされて保磁力以上とする方法としては種々の方法が選択できるが、例えば、Ｘ配線又はＹ配線の磁界の強さを保磁力と同等程度の一定の値としておき、他の配線の一つを任意の大きさの磁界強度とすることにより、両配線による磁界が足しあわされてＸ配線とＹ配線との交点を保磁力以上とすることができる。
【００２９】
上記したように磁性体は保磁力以上の磁界を印加しなければ、磁化の向きを反転することができない。一度磁界を印加された磁性体は、磁界をゼロにすると残留磁化を保持している。ついで同じ個所に、前回とは逆方向に磁化したい場合には、保磁力以上の磁界を印加しなければならない。１つの配線によってこの磁化反転用磁界を発生させて用いると、他の配線によって（Ｘ配線の場合はＸ配線、Ｙ配線の場合はＹ配線）与えたい磁界強度をそのまま印加すれば良い。即ち一方は反転と消去、もう一方は必要な磁化の大きさを与えれば良い。この場合のＸとＹ配線による磁界方向が同一であることは言うまでも無い。このように磁化の大きさを変化させるのは、光強度を連続的に変化させることにあたり、例えば画像濃度を変えて階調性を与えたりする場合に用いる。
【００３０】
磁化を逆転させなければこの方法は不要であるが、逆転させることにより、偏光面の回転角を大きくとることができて、スイッチとしてのＳ／Ｎを大きく取れることは前記した通りである。
【００３１】
ＸとＹ配線によって形成されるコイルの外形寸法を異なるように形成することは、同一形状とする場合よりも、発生磁界を集中させるためには好ましい。また目的により配線幅を変えて、一方は保磁力と同等磁界発生用とし、一方は飽和磁界発生用とするなどの利用形態がある。またＸ配線によるコイル１つに対して、Ｙ配線によるコイル３つを対応させると、１つの画素を３つ（赤、青、緑に対応）で制御してカラー化や３Ｄ（立体画像）画像用として用いることもできる。
【００３２】
ＸとＹ配線層の数は３層以上とすると、有効に利用できる。各配線層は絶縁層によって分離されることは言うまでも無いが、磁気光学効果を有する層の上下に直接配置することが望ましい。上下への分配は目的により適宜実施される。３層以上の場合には、１層をバイアス電流用とすることができる。
【００３３】
図６〜８に磁界発生層の配線配置の更に詳細な態様を示す。
図６はマトリクス部のＸ軸、Ｙ軸の各配線とそれらを駆動するアンプの関係を示した図であり、ＡｘとＡｙは１巻きのコイルに電流を流したり切ったりするラインドライバ（ＡＸ１，ＡＸ２，…，ＡＸｍ，ＡＹ１，ＡＹ２，…，ＡＹｎ，以後、単にドライバと称す）である。図では、ラインドライバへの入力端子は省略して表現してある。磁界発生層は、図示したように縦と横の１巻きのコイルを格子状に配置して構成されている。なお、当然、縦と横のコイルの間は電気的に絶縁されている。
図７は、磁界発生層の１巻コイルを駆動して中間調表示する方法を説明する図である。
図８は、コイルの形状の具体例を示す図である。
以下に、図６に基づいてその交点に存在する磁気光学効果を有する層の磁区を制御する方法を示す。
ここでは入力の信号線と制御線は省略しているが詳細は図９で説明する。
【００３４】
Ａｙは縦に並べてあり（Ａｙ１，Ａｙ２，…，Ａｙｍ）、横のラインを制御する。Ａｘは横に並べてあり（Ａｘ１，Ａｘ２，…，Ａｘｎ）、縦のラインを制御する。すなわち、磁区を図のようにＮ１１，Ｎ１２，…，Ｎｍｎとすると、Ａｙ１とＡｘ１でＮ１１を、Ａｙ１とＡｘ２でＮ１２を、Ａｙ２とＡｘ１でＮ２２を、ＡｘｎとＡｙｍでＮｍｎを制御するように対応付けて配置している。
【００３５】
図９は図６のドライバの詳細図でａ）にシンボルの全体を示し、ｂ）に具体的な回路を示す。その入出力の関係を図１０に真理値表として示しているのでそれを交えてドライバの動作状態を説明する。
【００３６】
入力端子ＳＴがＨ（ハイレベル）の時は入力端子Ａ、Ｂのどちらもどんな状態であろうと出力端子＋、−のどちらもフリーとなる。すなわち接地状態でも給電状態でもない。入力端子ＳＴがＬ（ローレベル）の時に入力端子Ａ、Ｂの状態が出力に反映される。すなわち、入力端子Ａ、Ｂの状態が、出力端子＋へは正論理のＡＮＤの機能、負論理ではＯＲの機能、出力端子−へは正論理のＮＡＮＤ、負論理ではＮＯＲとして働く。（図９中、基本能動素子をバイポーラトランジスタ、すなわちＴＴＬで示してあるが、電界効果型トランジスタを用いてもよい。Ｐチャネル、Ｎチャネルでもよいが、ＣＭＯＳが一般的である。）
【００３７】
これに図６に示す１巻きのコイルを繋ぐと入力端子ＳＴがＨの時は出力端子＋、−ともフリーなのでコイルには何も電流が流れない。入力端子ＳＴがＬの時は入力端子Ａ、Ｂのいずれか一方あるいは両方がＬなら、出力端子＋が接地状態、出力端子−がＶＤＤを給電する状態となるので左回り（時計と反対周り）で電流が流れる。入力端子Ａ、Ｂ共にＨなら、出力端子＋がＶＤＤを給電する状態、出力端子−が接地状態となるので右回り（時計回り）で電流が流れる。
【００３８】
図１１（ａ）〜（ｃ）は磁気光学効果の有する層の各磁区での磁場の強さＨｍと偏光面回転角θの関係のグラフであるが、（ａ）は  オンかオフかのオルタネイトに動作させる場合の説明図で、ある一定の磁場を与えたときの状態を説明する図である。
【００３９】
横軸は磁場の強さ（Ｈｍ）、縦軸は偏光面回転角（θ）である。一回以上磁場がかけられてこのループを描いた後、磁界はない状態（Ｈｍ＝０）でＡ点にいるとすると、そのときの偏光面回転角は４５°となり、Ｂ点にいるとすると、そのときの偏光面回転角が−４５°となるように設定してある（Ａ点で９０°Ｂ点で０°と設定するとしてもよいが、説明を簡単にするために対称の表現で説明する）。
【００４０】
初期状態をＢ点とし、磁界を＋方向にかけていくと偏光面回転角は増していき、磁界をｈＨまでかけるとＣ点で、４５°（スタートから９０°）回転し飽和するのでそれ以上磁界をかけてもそれ以上回転しない。その後、磁界を減じて磁界をなしにするとＡ点に留まる。更にマイナスの磁界をかけていくと先に説明したＢ点からの状態とグラグの縦軸と横軸の交点０に点対称に動作する。その結果、初期状態のＢ点に戻る。
【００４１】
このように動作する磁気光学効果を有する面を図６のような磁界発生層と近接して配置した時の動作をこの図１１上で説明する。
まず、前述の図６のドライバのどれか一つは能動状態にする（入力端子ＳＴがＬ）とその負荷となっている１巻のコイルの一磁区内にはｈＨ／２＜ｈ＜ｈＣとなる磁界ｈを発生させる電流が発生するようにコイルのインピーダンス、ドライバの出力インピーダンスと電源ＶＤＤを設定してある。
【００４２】
初期状態がＢ点にあり、ＸとＹのドライバ両方の入力端子ＳＴがＨのときをスタートすると、ドライバＹが、入力端子Ａ、Ｂの両者がＨ状態で入力端子ＳＴがＬに転じるとドライバの＋出力がＨ、−出力がＬとなり、コイルにｈを発生させる電流が流れ対象Ｙ軸上にある磁区は全てＥ点に移る。もし、ここで入力端子ＳＴがＨとなり、磁界が０となるとＢ点に戻ってしまうが、入力端子ＳＴがＬのままで、ドライバＸの入力端子Ａ、Ｂの両者がＨ状態のまま、入力端子ＳＴがＬに転じるとそのＹ軸との交点の磁区の磁場はｈＣを越えるのでＣ’点に移る。この状態でＸ、Ｙのドライバ両者の入力端子ＳＴをＨにするとその交点の磁区の磁場は再度０となるが、当該磁区の状態はＡ点に移っている。すなわち、偏光面回転角は４５°となっている。
【００４３】
ここで、リセットの方法を説明する。ドライバＸとＹの両者の入力端子ＡかＢが同時にＬに転じると前述と逆の電流がコイルに流れ、その交点の磁区には逆の磁場がかかるのでそこの磁気光学効果膜の状態はＤ’点に移る。更にＸ、Ｙのドライバの入力端子ＳＴが両者ともＨとなるとＢ点に移りリセットは完了する。
【００４４】
図１２は図６の各磁区Ｎ１１、Ｎ１２、…、Ｎｍｎを制御する方法を説明するためのタイムチャートである。
図１２中ではドライバＹ１、Ｙ２の横のラインとドライバＸ１、Ｘ２、Ｘ３、Ｘ４の縦のラインとの交点にある磁区（Ｎ１１、Ｎ１２、Ｎ１３、Ｎ１４、Ｎ２１、Ｎ２２、Ｎ２３、Ｎ２４）の動作状態を示しており、図６と図１０、図１１を併用して説明する。ここで、入力端子ＳＴはそのラインを選択するために用い、そのラインを能動状態にするときは信号をＬ（ローレベル）にする。入力端子Ａは磁区の偏光面回転角θを初期状態（Ｂ点）にするために用い、後述の表示信号の先頭でＬにする。入力端子Ｂには表示信号を時系列で入力する。入力端子ＡとＢは全ドライバ共通の信号が入力される。
【００４５】
このようにした状態でｔ１１のタイミングではＹ１とＸ１のドライバの入力端子ＳＴがＬ（ローレベル）となり他のドライバのＳＴはＨ（ハイレベル）のままである。このとき全ドライバの入力端子ＡはＬとなるので磁区Ｎ１１はＤ’の位置に行く。全ドライバの入力端子Ｂに信号が入っているのでこのタイミングでＨとなり、入力端子ＡがＨに転じると磁区Ｎ１１はＤ、Ｂ、Ｅ、Ｃを通過し、一気にＣ’へ達する。次にｔ１２に差しかかるとＣを通過してＡ点まで行きそこに留まる。同じｔ１１の時間帯、Ｙ２のドライバのＳＴはＨのままなので入力端子ＡとＢがどのように変化してもドライバＹ２の出力は何の変化もない。
【００４６】
この間、Ｘ１のドライバは前述の動作なので磁区Ｎ２１はその前までＢ点にいたとするならば入力端子ＡがＬになったときは一旦、Ｄ’まで戻るが、入力端子ＡがＨとなると入力端子ＢがＨとなっているのでＤ、Ｂを通過してＥ点まで移動する。しかし、ｔ１２に移った瞬間に逆戻りし、Ｂ点に戻り留まる。ｔ１２のタイミングではＹ１のＳＴはＬのままで、ドライバＸ２のＳＴがＬとなるので入力端子ＡがＬとなるとＤ’まで一旦行くが、入力端子Ｂには表示信号が来ていないので入力端子ＡがＨとなるとＤを通過し、Ｂ点で留まったままとなる。ｔ１３のタイミングでのＮ１３の振る舞いもｔ１２のＮ１２の振る舞いと同じである。
ｔ１４のタイミングでのＮ１４の振る舞いはＮ１１と同様の振る舞いをする。
【００４７】
次にｔ２１のタイミングではドライバＹ１のＳＴはＨに転じて代わりにドライバＹ２のＳＴがＬとなる。入力端子ＢにはＨ信号が着ているので、Ｎ２１ここでの振る舞いは前述のＮ１２と同じとなる。一方Ｎ１１はドライバＹ１が能動状態ではないのでＸ１の入力端子ＳＴがＬとなって入力端子ＡもＬとなった瞬間、Ａ点に留まっていたのが偏光面回転角θは小さくなりＦ点まで移動する。
【００４８】
しかし、入力端子ＡがＨに転ずるとマイナスの磁界がなくなるのでＡ点に戻ってしまい、そこに留まりつづける。ｔ２２のタイミングでは入力端子Ｂの表示信号がＨなので最初のＮ１１ないしＮ１４と同じ振る舞いをする。このとき、Ｎ１２はドライバＸ２の入力端子ＡがＬになった瞬間Ｂ点にあった状態からＤを通過し、Ｄ’点へ行く。入力端子ＡがＨに転じると入力端子Ｂに信号が来ていてそれがＨなのでＤ’からＤ、Ｂを通過し、Ｅ点まで行く。しかし、ｔ２３へ移った瞬間、Ｂ点まで戻り、そこに留まる。このようにこのタイミングを通過しても前の状態を保持することができる。
【００４９】
ｔ２３のタイミングでは入力端子Ｂに信号がなくＬなので前述のＮ１２と同様の振る舞いをする。ｔ２４では入力端子Ｂに表示信号が来ていてＨなので前述のＮ１１と同様の振る舞いとなる。また、このとき、Ｎ１４はｔ２１のタイミングでのＮ１１の振る舞いと同様となり、ｔ２４のタイミングの後もＡ点に留まったままとなる。
【００５０】
このようにｔ１１、ｔ１２、…、ｔｍｎと一通りのタイミングでＮ１１、Ｎ１２、…、Ｎｍｎを走査し終えた後で、Ｎ１１、Ｎ１４、Ｎ２２、Ｎ２４はＡ点に、Ｎ１２、Ｎ１３、Ｎ２１、Ｎ２３はＢ点に留まっているので偏光面は互いに９０°違う状態になっている。それゆえ、偏光板をクロスか平行に置いて自然光を透過させて覗くとＡ点となった磁区は明、Ｂ点となった磁区は暗、あるいはその逆になって見ることができる。
【００５１】
また、このヒステリシス曲線における、初期磁化曲線の最初の部分即ちゼロから始まる電流値が小さい所では、電流値と磁化の大きさは比例しない。従って所定の電流値Ｐをバイアス電流として流しておくと、電流値と磁化の大きさに線形性を持たせることができて好ましい。バイアス電流の向きは磁化の方向と一致することが必要であるので、記録電流と同方向にスィチングするような電気回路としておくことが好ましい。
【００５２】
コイルによって発生する磁界は、より少ない電流値でより大きな磁界強度であることが、装置の耐久性や省エネルギーの点から望ましい。このために本発明では、コイル層の上下面またはいずれかの面に透明高透磁率材料層を設ける。このことにより同一電流におけるコイルによる磁界発生効率は大幅に向上する。従来は透明で且つ高透磁率な層は得がたかったが、近年は分子磁性体や酸化亜鉛磁性体などによって適用できるようになった。
【００５３】
磁界発生部（例えばコイル）は一般的に透明導電膜が好ましい。しかし目的によっては（低い電気抵抗で配線する必要がある場合など）銅や銀、金線などの金属を用いることができる。またＸ配線は透明導電膜で、Ｙ配線は金属配線を組み合わせて用いることができる。当然ながら金属配線と現在の透明導電膜配線では、抵抗率が２桁ほど異なり、金属配線が磁界発生効率上は有利である。
【００５４】
しかし透明性が重要な場合、例えば本発明スイッチを調光ガラスに用いる場合には、透明導電膜が好ましい。しかし本光スイッチを用いて画像を得たい場合や、数十本のレーザー光に対して用いる場合には金属配線がより好ましい場合がある。この金属配線を用いた場合には、金属による反射光の影響を低減するための反射防止対策を取ることが好ましい。
本発明においては、各層の形成順序は基本的に制限されないが、磁界発生層と磁気光学効果を有する層とは近接させることが磁界利用効率の点から好ましい。
【００５５】
図１３は図７中のアナログ増幅器Ａｍｐの具体的な回路構成を示す図である。
ＶＤＤ、−ＶＤＤはプラスとマイナスの電源で絶対値はほぼ同じに設定してある。ＩＮＰＵＴ端子に表示したい画像信号を入力するとＯＵＴＰＵＴ端子にその信号と比例した信号が電力増幅されて出力される。当然のことながら、ＩＮＰＵＴ端子が０Ｖの時はＯＵＴＰＵＴ端子は０Ｖである。
【００５６】
また、図１４は図７中のアナログスイッチＳｙ１、Ｓｙ２〜Ｓｙｍの具体的な回路構成を示す図である。また、ディジタル制御部の入力端子（ＤｉｇｉｔａｌＩＮＰＵＴ）Ａ、Ｂは図９中のＩＮＰＵＴ  ＳＴに対応していて、ラインアクセス制御のタイミングも同じである。さらに、Ａｎａｌｏｇ  ＩＮＰＵＴは前述のＡｍｐのＯＵＴＰＵＴ端子と接続してあり、Ａｎａｌｏｇ  ＯＵＴＰＵＴは各Ｙ配線に接続してある。こうすることによりＤｉｇｉｔａｌ  ＩＮＰＵＴ  ＡとＢで選択されたＹ配線にはＡｍｐに入力された信号に比例した電流を流すことができる。
【００５７】
次に、磁界発生層／磁気光学効果を有する層／偏光子層の順に形成した場合の光の偏光状態を説明する。
磁気光学効果を有する層を通過する場合に、磁気光学効果を有する層が近接配置された磁界発生層の磁界で＋に磁化されていると、偏光面は右へ回転する（例えば４５度）。磁気光学効果を有する層の偏光軸とは、偏光軸を４５度回転して設けられた偏光子はこの光を通すことができる。しかし磁界発生層の磁界で−方向に磁化されていると、偏光面は左へ回転する。このために偏光軸を４５度回転して設けられた偏光子はこの光を通すことができない。このようにして光を磁界の向きによってスイッチングすることができる。
【００５８】
磁気光学効果を有する層の表面形状は図１５に示すようにかまぼこ型でもよいし、矩形型などでもよく特に制限はない。また図１６に示すように、透明磁性体の表面を削り取って周期構造を形成しても磁気光学効果を増大させる効果は同様である。
【００５９】
１つの変形としては、磁界発生層／磁気光学効果を有する層／偏光子層のような場合に、磁界発生層の上にもう一つの偏光子層を設けることも可能である。これにより、磁気光学効果を有する層により楕円率の高い偏光を入れることができてコントラストを向上させることができる。
【００６０】
透明磁性層の表面に形成した磁性体と非磁性体との周期構造の内、非磁性体としては空気層を選択することも可能で、これによっても同様の効果すなわち磁気光学効果を増大させることができる。この場合にはこの周期構造の上に、非磁性体部をなんら埋めることなく、他の層即ち偏光子層かまたは磁界発生層を重ねて形成する。光は磁性体と空気屈折率差を感じてワイヤグリッド偏光子のように旋光し、また磁性体による磁気光学効果との相乗効果によって巨大な磁気光学効果を生ずる。なお非磁性体としてプラスチックなどの有機物を埋め込み、強度を得られるようにしても同様の効果が得られることは言うまでもない。
【００６１】
周期（格子）構造を形成した場合には、周期が通過させる光の波長よりも大きければ、光は回折現象を生ずることは良く知られている。本発明のように光スイッチとして用いる場合には、周期は通過させる光の波長よりも短くする必要がある。
【００６２】
光がレーザーの場合には、この波長を考慮して周期を設計すれば良い。従って本発明の周期構造の周期には限定がなく、対象とする光の波長によって選択される。また可視光を対象とする場合には、約４００ｎｍ以下として周期が選ばれる。特殊な例として、回折光としてスイッチングしたい場合には、この限りではない。
【００６３】
前記の周期構造の形状は矩形に限らず、矩形の角が丸くなっていても良いし、所謂波型でも良い。この周期構造は以上のように必ずしも磁性体で形成されなくても、光が周期を感じてくれれば良い。たとえば基板上に周期凹凸構造を設けた後、磁性体の連続膜をその上に形成する方法がある。この場合には光にとって磁性体の濃淡（密度差）が周期的になっていることが重要である。例えばこれらの例は図１５に示した。この場合には各種の支持体を用いることになる。
以下空間光変調器を構成する各部位について説明する。
【００６４】
本発明における磁界発生層は、磁気ヘッドが１個であっても良いし、複数をアレイ状に配列しても良い。レーザー光の場合には１個でも良いし、光スイッチを並べて画像を形成する場合には、マイクロ磁気ヘッドアレイを形成することが望ましい。磁気ヘッドアレイは通常複数個の磁気ヘッドを示すが、本願明細書では磁気ヘッドアレイという用語は磁気ヘッドが１個の場合をも含めた用語として用いる。
【００６５】
本発明における磁界発生層は、外形が２００μｍ程度の電磁誘導コイルと、該コイルの中心に高透磁率磁芯を配して作製することができる（図４参照）。高透磁率磁芯の代わりに、高透磁率膜を重ねて用いても同様の効果がある。２次元に配列して用いると、画像表示部位と記録用磁気ヘッドアレイを相互に移動することなく、アレイへの励磁電流を逐次スイッチングして画像を形成することができる。
【００６６】
電磁誘導コイルの中心に高透磁率を有するコアを形成しても良い。コイルは必ずしも複数回の巻き数でなくても、図３のような簡易コイルを用いることもできる。
電磁誘導コイルの高透磁率コア外径が、該コイル上端面の上部ではコイル内部寸法より縮小して、磁束密度を高めることが好ましい。これは磁束を集中させることにより、できる限り磁束の発散を抑えて、強い磁界強度を透明磁性層に印加したいためである。従って断面形状は角形、円柱などは問わない。
【００６７】
また本発明における磁気ヘッドアレイでは、各ライン上の磁気ヘッドは、中心位置が直線上からずれていて、いわゆる千鳥状に２次元的に配設されてもよい。これはより高密度に磁気ヘッドを配列して、高解像度の画像を形成するためである。なおコイルに用いられる材料は一般的な銅が電気抵抗値の点から好ましいが、Ａｕ、Ａｇ、Ａｌ、Ｐｔ、Ｃｒ、Ｎｉなどの金属や、ＩＴＯ、ＺｎＯ、ＺｎＯ２：Ｓｉ、ＺｎＯ２：Ａｌ、ＣｄＩｎＯ２、ＩｎＯ２、ＳｎＯ２などの透明導電性材料も用いられる。
【００６８】
マイクロ磁気ヘッドアレイの製造方法は大別して、フォトリソグラフィー法、電気メッキ法、塗布法＋エッチングが用いられる。配線のパターン形成にはマスクと、各種レーザー光や軟Ｘ線、紫外線などを用いる。
【００６９】
配線の加工においては、導線の断面積（線幅、線高さ）がより大きいことが、電気抵抗を低下させる点から重要であるが、前述したように、解像度の点からコイル間ピッチには制限があるので、導線間の絶縁層体積がより少ない方法が選ばれる。コイル形成用導線の高さは１μｍ以上とすることにより、電気抵抗を下げて発熱や断線を防止する。
【００７０】
マイクロ磁気ヘッドはあまり大きい面積で作製すると磁界発生効率が落ちる。従ってコイル径を小さく作製せねばならないが、これも作製技術的な理由と共に、低電気抵抗が必要な点から限界がある。コイルを複数段階に積み重ねて、この課題を解決こともできる。コイルから発生する磁界強度は、［コイルの巻き数×電流値］の大きさに依存するので、コイルを複数層にして設けることで比較的低電流で、大きな磁界強度を得ることが可能となる。
【００７１】
高透磁率コアに用いる軟磁性材料としては、従来より多用されている、純鉄、珪素鋼、鉄やニッケルおよびコバルトとの各種合金（Ｆｅ−Ｓｉ−Ｂ系、Ｃｏ−Ｆｅ−Ｓｉ−Ｂ系）などが用いられる。特に本発明の目的には、これら鉄とニッケルで構成されるパーマロイが好適に用いられる。透磁率は１０００以上もしくは１００００以上が良い。
【００７２】
本マイクロ磁気ヘッドアレイを用いて上書きしても良いし、永久磁石を用いるか、交流磁界消去法を用いて広い範囲を一括して消去しても良い。
本マイクロ磁気ヘッドアレイの電気的な駆動法は、駆動回路を用いてスイッチングして、単独又は複数個の磁気ヘッドに励磁電流を順次供給してなされる方法が任意に用いられる。なお更に高速度に画像形成したい場合は、数個づつに同時に電流を流す方法も、電源が大きくなるが可能である。
【００７３】
本発明に用いられる支持体としては、ガラスやセラミックスおよび金属などの他に、ＭＭＡ、ＰＭＭＡ、ＡＢＳ樹脂、ポリカーボネート、ポリプロピレン、アクリル系樹脂、スチレン系樹脂、ポリアリレート、ポリサルフォン、ポリエーテルサルフォン、エポキシ樹脂、ポリ−４−メチルペンテン−１、フッ素化ポリイミド、フッ素樹脂、フェノキシ樹脂、ポリオレフィン系樹脂、ナイロン樹脂などが用いられる。ポリイミドフィルムのように耐熱性が高いプラスチックフィルムも利用できる。厚みは１０〜１００μｍであると取り扱い上柔軟性があって好ましい。
【００７４】
磁気光学効果を有する層を形成する磁性材料は制限されないが、適しているのは磁気光学効果の特に大きな透明磁性体が好ましい。複数の誘電体膜と透明磁性体とで構成される、磁気光学効果の大きな透明磁性層や、またいわゆる一般的な透明磁気記録媒体を用いても良い。誘電体と磁性体の多層膜によって、ファラデー効果が従来より大幅に増大されることを利用した例を以下に２つ示す。
【００７５】
１つは、誘電体をＧ、磁性体をＭ、正の整数をｍ、ｎとすると、次のような層構成を有する多層膜である。
｛（ＧＭ）ｎ（ＭＧ）ｎ｝ｍ  ／支持体
誘電体Ｇと磁性体Ｍは、ＧＭの次はＭＧのように積層順が逆になる。即ち磁性体Ｍに関して対称となることが必要である。光学膜厚（ｎ‘ｄ）は１／４波長である。
もう１つは、上記Ｇの層を高屈折率層と低屈折率層の２層で構成する方法である。
【００７６】
一般的な透明磁性体としては、コバルトフェライト、Ｂａフェライトなどの酸化物、ＦｅＢＯ３、ＦｅＦ３、ＹＦｅＯ３、ＮｄＦｅＯ３などの複屈折が大きな材料、ＭｎＢｉ、ＭｎＣｕＢｉ、ＰｔＣｏなどがある。近年Ｆｅ、Ｎｉ、Ｃｏ、Ｍｎなどの遷移金属を含有して且つ、強磁性を有する酸化亜鉛（例えばＦｅＸＺｎ１−ＸＯやＣｏＸＺｎ１−ＸＯ）が見出されており、これらも好ましく利用できる。ｎ型Ｚｎ１−ｘＶｘＯや、ＣｏをドープしたＴｉＯ２なども利用できる。できる限り可視光全体にわたって均一な、かつ大きな性能指数を有する透明磁性層としては、下記一般式で表される希土類鉄ガーネットが好ましい。
Ｒ３−×Ａ×Ｆｅ５−ｙＢｙＯ１２      
上記一般式において、０．２＜×＜３、０≦ｙ＜５、Ｒは希土類金属で、Ｙ、Ｓｍ、Ｅｕ、Ｇｄ、Ｔｂ、Ｄｙ、Ｈｏ、Ｅｒ、Ｔｍ、ＹｂおよびＬｕのうちの少なくとも一種以上であり、ＡはＢｉ、Ｃｅ、Ｐｂ、Ｃａ、Ｐｔなどであり、ＢはＡｌ、Ｇａ、Ｃｒ、Ｍｎ、Ｓｃ、Ｉｎ、Ｒｕ、Ｒｈ、Ｃｏ、Ｆｅ、Ｃｕ、Ｎｉ、Ｚｎ、Ｌｉ、Ｓｉ、Ｇｅ、Ｚｒ、Ｔｉの少なくとも一種以上である。
【００７７】
磁性材料の保磁力は５０〜５０００  Ｏｅが好ましい。厚みは５０ｎｍ〜２ｍｍの範囲で選択されるがこれに限定されるものではない。
磁気光学効果は、光の進行方向とスピンの方向とが平行の場合に最も大きな効果が得られるので、これらの材料は膜面に垂直に磁気異方性を有する膜が好ましい。これらの無機透明磁性材料は一般的なスパッタ、真空蒸着、ＭＢＥなどのＰＶＤ法やＣＶＤ法、メッキ法、塗布法等によって形成される。
【００７８】
さらに透明磁性材料として好ましく利用できる材料として分子磁性体がある。例えばバナジウムクロムヘキサシアノ錯体であるＫＩ０．６３ＶＩＩ［ＣｒＩＩＩ（ＣＮ）６］０．８８・７．５Ｈ２Ｏ・０．４ＥｔＯＨやＫＩ［（ＶＩＩ０．６ＶＩＩＩ０．４）ｘＣｒＩＩ１−ｘ］［（ＣｒＩＩＩ（ＣＮ）６）］などがある。後者は金属イオンの組成比Ｘ＝ＶＩＩ／ＩＩＩＣｒＩＩにより、青色（Ｘ＝１）、水色（Ｘ＝０．３）、緑（Ｘ＝０．２２）、無色透明（Ｘ＝０）と変化する。膜作製は電気化学的な合成方法を用いる。磁性材料の保磁力は１００〜２０００  Ｏｅが好ましい。厚みは５０ｎｍ〜２０μｍの範囲で選択されるがこれに限定されるものではない。
【００７９】
多層膜用誘電体に用いられる材料は、透明でかつ熱的に安定な物質が適し、例えば金属や半金属の酸化物、窒化物、カルコゲン化物、フッ化物、炭化物、およびこれらの混合物であり、具体的にはＳｉＯ２、ＳｉＯ、Ａｌ２Ｏ３、ＧｅＯ２、Ｉｎ２Ｏ３、Ｔａ２Ｏ５、ＴｅＯ２、ＴｉＯ２、ＭｏＯ３、ＷＯ３、ＺｒＯ２、Ｓｉ３Ｎ４、ＡｌＮ、ＢＮ、ＴｉＮ、ＺｎＳ、ＣｄＳ、ＣｄＳｅ、ＺｎＳｅ、ＺｎＴｅ、ＡｇＦ、ＰｂＦ２、ＭｎＦ２、ＮｉＦ２、ＳｉＣなどの単体あるいはこれらの混合物である。これらの材料の中から透明磁性体と屈折率を異にする種類を選択すればよい。各膜厚は５〜２００ｎｍ好ましくは、５〜３０ｎｍの範囲にするのがよい。誘電体膜は複数の層構成としても良い。膜は各種のＰＶＤ、ＣＶＤ法を用いて作製される。
上記で述べたような多層膜構造とするによって、直線偏光の偏光面回転角が増大するように設計できる。
【００８０】
反射層としては、ＰＶＤ法で設けられたＡｌ、Ｃｕ、Ａｇ、Ａｕ、Ｐｔ、Ｒｈ、Ａｌ２Ｏ３、ＳｉＯ２、ＴｅＣ、ＳｅＡｓ、ＴｉＮ、ＴａＮ、ＣｒＮなどの薄膜が用いられる。また誘電体多層膜を用いた反射膜なども利用することができる。厚みは０．１〜１μｍの範囲で選択される。
【００８１】
偏光子層としては、各種の市販の偏光フィルム等を用いることができる。偏光フィルムには大別して多ハロゲン偏光フィルム、染料偏光フィルム、金属偏光フィルムなどがある。
【００８２】
また次のような偏光子も利用できるが、これらに制限されるものではない。
（１）特開平０１−９３７０２（トヨタ自動車（株））
強磁性体微粒子からなる多数の棒状素子を含む偏光層基板表面に、一定方向に配列して固着形成することにより、製造が容易でかつ光学的特性の優れた偏光板。
【００８３】
（２）ワイヤグリッド偏光子
東京農工大学  佐藤勝昭著「現代人の物理−光と磁気」（朝倉書店）１９８８年出版、第１０３頁に記載。
透明基板に微小な間隔で金やアルミニウムの線をひいたもの。この場合線の間隔ｄ、波長をλとすると、λ≫ｄの波長の光に対して、透過光は線に垂直な振動面を持つほぼ完全な直線偏光に成ることを利用している。偏光度は９７％程度と言われている。
【００８４】
（３）コーニング社製「ポーラコア」
長く延伸させた金属銀をガラス自身の中に一方向に配列させることにより、偏光特性を持たせたガラスで、従来の有機物偏光素子と異なり耐熱性、耐湿性、耐化学薬品性、レーザーに対する耐性に非常に優れている。赤外線用が主であるが、特殊仕様として可視光用がある。
【００８５】
（４）積層型偏光子
東北大学電気通信研究所の川上彰二郎教授が１９９１年頃に発表したもので、可視光用にはＲＦスパッタリング法で、６〜８ｎｍの厚みのＧｅ（ゲルマニウム）と、１μｍ厚みのＳｉＯ２を交互に６０μｍ厚みになるまで積層して作製している。０．６μｍの波長で測定した性能指数αＴＥ／αＴＭ（ＴＥ波とＴＭ波に対する消衰定数の比）は４００近く、０．８μｍの波長で測定した消光比は３５ｄＢ、挿入損失は０．１８ｄＢであり、可視光に対して十分なものである。
【００８６】
（５）反射型偏光子
住友３Ｍ株式会社が販売している。屈折率の異なる薄膜を、何百層も重ねて積層し、層間で反射・透過を繰り返し、偏光を取り出す。ＳとＰ偏光の内一方を反射して、一方を通過させるために、反射型という。全厚みは１００μｍ程度である。吸収タイプに比較して、反射するので画像が明るく感じられる。また米国Ｍｏｘｔｅｋ社のアルミニウム細線を周期的に並べた、ワイヤグリッドタイプの反射型偏光子も有る。
【００８７】
（６）偏光ビームスプリッター
光束を２本以上のビームに分割または合成する光学素子をビームスプリッターという。その中でも分岐された２光波の偏光方向が異なるように分割するものを偏光ビームスプリッターという。２個の直角プリズムを接着した面に誘電体多層膜コートしたものが一般的であり、Ｐ偏光成分は透過し、Ｓ偏光成分は９０度反射するようになっている。透過率、反射率ともに９８％以上のものが得られる。他には特殊なグレーティングを用いたようなものもある。
【００８８】
（７）偏光プリズム
１軸性結晶は、光学軸方向に垂直に振動する常光線と光学軸を含む主断面内に振動方向をもつ異常光線では異なった屈折率をもつので、１軸性結晶はから切り出した２つのプリズムを組み合わせると、振動面の異なる光を分離する偏光子を作ることが出きる。ニコルプリズム、グラントムソンプリズム、グランフーコープリズム、グランテーラープリズム、ロションプリズム、ウォーラストンプリズムなどがある。
【００８９】
（８）回折格子
回折格子はピッチを小さくしていけば、ＴＥ波とＴＭ波の透過率が異なり、偏光子として機能する。偏光子とは呼ばないが機能は偏光子機能を有するので、本発明に偏光子として用いることが可能である。住友３Ｍ株式会社が販売している、薄膜を何層も重ねて作製した反射タイプ（ＳとＰ偏光の内一方を反射して、一方を通過させる）偏光子も用いることができる。
【００９０】
他には、入射光を収束させるマイクロレンズアレイと、構造的に複屈折性を付与された高複屈折膜と、波長板が１つおきに等間隔に配列している偏光変換機能層とからなる高透過率偏光変換偏光子がある。これは本発明者が既に提案している（特開平１０−３４８０２７号公報など）。複屈折膜の屈折率Δｎは０．２以上で、薄膜で作製されＳ波とＰ波に分離する。このうちのどちらかの偏波を１／２波長板で偏光変換するものである。マイクロレンズアレイにはプラスチック製とガラス製等があるが、変形が容易なプラスチック製が選ばれる。薄い構造で、上記の偏光子等よりも吸収や反射が少ない為に、透過率が高く、本発明には好適である。いずれの偏光子を用いた場合でも、厚みは５０〜１５０μｍの中で選択される。
【００９１】
【実施例】
以下に実施例によって詳しく説明するが、本願発明は以下で示す具体例によってその範囲が限定されるものではない。
【００９２】
［実施例１］
５０×５０×１ｍｍの石英基板の上に、図８に示すような配線を次のようにして形成した。なお、図８においては図６及び図７に図示したものと対応させるために、Ｙ配線を横方向の配線で、また、Ｘ配線を縦方向の配線でそれぞれ示した。そして、図６、図７に示した配線形状とするよりも図８に示したような配線形状とすることにより、コイルで発生した磁界を磁気光学効果を有する層へ効率良く伝達することができる。また、このような構成にすると、テレビジョンで採用しているインターレース方式の画像生成方法の画像を表示する場合、忠実に表示をすることができる。
まず、石英基板を洗浄した後、スパッタ法を用いて１μｍの厚みに金膜を形成した。ついで図３の内の横配線（Ｘ配線）を線幅１０μｍ、線間隔が１０μｍとなるようにエッチングして形成した。四角形の辺の長さは１００μｍとした。配線領域は約１０ｍｍとした。次にこの上にスパッタ法を用いてＳｉＯ２を約１μｍの厚みで絶縁層として形成した。
【００９３】
次いで磁気光学効果を有する透明磁性層としてＣｅ置換希土類鉄ガーネット膜を銀反射膜の上に、スパッタ法を用いて作製した。Ｃｅ置換希土類鉄ガーネット膜の膜厚は１００ｎｍ、基板温度は６５０℃、投入電力２００Ｗ、ガス圧力は７．０Ｐａ（Ａｒ：Ｏ２＝９：１）であった。Ｃｅ置換希土類鉄ガーネット膜はＸ線回折法を用いて調べると結晶化しており、膜の組成はＣｅ１Ｙ２Ｆｅ５Ｏ１２であった。また、磁気光学効果測定装置（日本分光株製Ｋ２５０、ビーム径２ｍｍ角）で測定した５００ｎｍのファラデー回転角は２．２度／μｍであった。ＶＳＭで磁界を膜面に垂直に印加して測定した保磁力は１７  Ｏｅであった。
【００９４】
ついで電子線を用いてＣｒマスクを形成し、Ｃｅ置換希土類鉄ガーネット膜上にスピンコート法でレジストを形成し、露光した後、ＣＦ４ガスを用いてドライエッチング法によって図１６に示すように、４００ｎｍ周期で且つ幅が４０ｎｍの周期構造を形成した。ついでこの上にスパッタ法を用いてＳｉＯ２を約１μｍの厚みで絶縁層として形成した。
次いでスパッタ法を用いて、上記で作製したＸ配線の上に、縦配線（Ｙ配線）を上記と同様にして形成した。Ｘ配線とＹ配線の各端子にはそれぞれ周期的に電流が流せるように電気回路を形成した。
【００９５】
次いで該透明磁性膜上に市販の多ハロゲン偏光子を設け、偏光子層／Ｙ配線層／磁気光学効果を有する層／Ｘ配線層／支持体という構成の空間光変調器を作製した。ＸとＹ配線に同時に同一電流（各２７０ｍＡ）をプラス方向に流して合成磁界が足し合わされる場合には、図３のほぼ中心部の磁界強度は約２００  Ｏｅであった。Ｘ配線には上から下へ１００ｍ秒づつ、Ｙ配線には１００ｍ秒ずつ、スタートを同一にして電流を流した。この方法で特定の交点に磁界を発生することができた。磁気光学効果を有する層が磁化されて光が偏光子を通過して明るく見え、マイナス方向に逆向きに流した場合に、保磁力９０  Ｏｅ以上の磁界が印加されて、偏光子を通過できずに黒く見えるように偏光軸を回転させて固定した。
【００９６】
［実施例２］
実施例１と同様にして空間光変調器を作製した。Ｘ配線に電流を１５０ｍＡ流した場合には、各磁界発生部のＺ部には保磁力相当の９０  Ｏｅの磁界が発生した。Ｘ配線には１５０ｍＡをＧ−Ｊ、Ｈ−Ｋ、Ｉ−Ｌ・・・・・・・の順で１００ｍ秒づつ流し、Ｙ配線には電流を７０ｍＡ、１５０ｍＡ、２１０ｍＡと３段階で同様に１００ｍ秒づつ流した。各電流値に対応して光透過率を変化させることができた。
【００９７】
［実施例３］
実施例１と同様にして空間光変調器を作製した。Ｘ及びＹ配線に合計で電流を３５０および４３０ｍＡ流した場合には、各磁界発生部のＺ部にはともに２６０、３２０  Ｏｅの磁界が発生した。しかし磁気光学効果を有する層の磁化は増大せず、磁化が飽和していることがわかった。Ｘ及びＹ配線の合計電流がまず４００ｍＡとし各配線の交点（磁界発生部）を磁化した。ついで逆方向に４００ｍＡの電流を流して磁化した。この場合の磁界発生部に対応する部位のコントラスト比率は１２であった。
次に電流を逆方向に４００ｍＡ流した後に、これと同方向に２００ｍＡの電流を流して磁化した。逆方向に４００ｍＡ流して飽和磁化した場合には、しない場合に比較してコントラスト比率は１６％高く、再現性があったが、しない場合にはコントラスト比率率の再現性はなかった。
【００９８】
［実施例４］
Ｘ配線の寸法を次のように変更した以外は実施例１と同様にして空間光変調器を作製した。磁界発生部の外形寸法を５０８μｍとし、線幅や間隔は２０μｍとした。Ｙ配線はＸ配線の約四分の１とし、ＸとＹ配線の周期を一致させて光スイッチを作製した。Ｘ配線の電流駆動周期を５０ｍ秒として、実施例１の磁界発生部の範囲を４分割して光透過率を制御することができ、４段階の階調性をえることができた。
【００９９】
［実施例５］
実施例１のＹ配線の上に絶縁層を設け、更にその上に第二のＸ配線を実施例１と同様にして設けた。
磁化がほぼゼロに戻る初期磁化曲線の低磁界印加部分の影響を除くために、上記第二のＸ配線に４０ｍＡの定常的電流を流した。この電流方向は基板上にあらかじめ設けてあったＸとＹ配線と常に同方向となるように設定した。ＸとＹ配線および第二のＸ配線の合計電流によって、保磁力以上になる点は他の実施例と同様である。この第二のＸ配線によって流す電流のために、ＸとＹ配線の電流値によらず、耐えず初期磁化曲線の低磁界印加部分の影響即ち比例性（直線性）が低い磁化強度を意識することなく除くことができる。
【０１００】
［実施例６］
実施例５で作製した第二のＸ配線の代わりに、次のようにして高透磁率層を設けた他は実施例１と同様にして空間光変調器を作製した。透明高透磁率材料としてはＦｅｘＺｎ１−ｘＯ（Ｘ＝０．４）を用いた。酸化亜鉛の作製には硝酸亜鉛と還元剤となるジメチルアミンボランを含む水溶液を用いた。酸化亜鉛膜作製後鉄を含む水溶液に浸漬させることによって膜中の亜鉛を鉄と置換した。膜厚は約５００ｎｍ、飽和磁化は１１０ｅｍｕ／ｃｍ３で保磁力は６０Ｏｅであった。
Ｘ配線に電流を２００ｍＡ流した場合には、各磁界発生部のＺ部には実施例１の光スイッチでは１３０Ｏｅの磁界が発生したが、透明高透磁率層を設けた場合には、１６３Ｏｅと約２５％大きな磁界強度が得られた。
【０１０１】
【発明の効果】
本発明の空間光変調器は光スイッチングを簡単な配線で可能としたので、低コストでかつ、例えば電子ペーパーのような大面積で、更にフレキシブルであり、その上薄い画像表示装置にも用いることができる。
以下、本発明（１）〜（２１）についての効果を述べる。
【０１０２】
（１）本発明（１）〜（５）の効果
本発明（１）〜（５）の構成により、連続した磁性体の特定の一部分を強い磁界強度によって選択的に磁化し、明暗のコントラストが大きく光の強度を連続的に変調させることができる空間光変調器を得ることができる。
【０１０３】
（２）本発明６の効果
配線層を複数層から構成し、縦または横配線の内の１層によって形成された磁界発生部にあらかじめバイアス電流を流しておくようにしたので、電流値と磁化の大きさに線形性を持たせることができる。
【０１０４】
（３）本発明７の効果
いずれかの配線の磁界の強さを保磁力と同等程度の一定の値とする電流駆動手段をもちいることにより、他の配線の磁界を制御するのみで、配線の交点の磁界を保磁力以上とすることができる。
【０１０５】
（４）本発明８の効果
磁気光学効果を用い、縦と横の配線で画像表示を行う光スイッチにおいて、磁界発生部から発生する磁性体への実効的磁界強度が、磁性体の保磁力以上としたので、大きな残留磁化の差異を得ることができ、磁気光学効果を有する層での偏光面の回転角を反転によって２倍に利用することもできて有効である。
【０１０６】
（５）本発明９の効果
縦または横配線によって形成された磁界発生部により発生する磁界強度の、両方を合わせた磁界強度が磁性体の飽和磁化以上となる強度にしたので、消し残しが懸念されることもなくなった。
【０１０７】
（６）本発明１０の効果
縦または横配線によって形成された磁界発生部により発生する磁性体への実効的磁界強度が異なり、いずれか一方の配線による磁界強度が、磁性体の保磁力と同等の磁界強度としたので、一方は反転と消去、もう一方は必要な磁化の大きさを与えることができ、画像濃度を変えて階調性を与えたりすることができるようになった。
【０１０８】
（７）本発明１１の効果
縦方向の配線によって区画される領域の幅と横配線によって区画される領域の幅とがそれぞれ異なるようにしたので、発生磁界を集中させることができ、また目的により配線幅を変えて、一方は保磁力と同等磁界発生用とし、一方は飽和磁界発生用とするなどとしたり、またＸ配線によるコイル１つに対して、Ｙ配線による複数コイルを対応させると、１つの画素を複数コイルで制御してカラー化や３Ｄ（立体画像）画像用として用いることもできる。
【０１０９】
（８）本発明１２の効果
縦または横配線によって形成された磁界発生部により発生する磁界方向が正負の逆転をすることによって光をスイッチするようにしたので、偏光面の回転角を大きくとることができて、スイッチとしてのＳ／Ｎを大きく取れるようになった。
【０１１０】
（９）本発明１３の効果
配線によって形成された磁界発生部に面して、透明な高透磁率層を配したので、同一電流値における磁界発生効率が向上して、装置の耐久性が向上し、省エネルギーとすることができた。
【０１１１】
（１０）本発明１４の効果
配線に流す電流値を変化させることにより、光強度を変調させるようにしたので、画像濃度を変えて階調性を与えたりすることができるようになった。
【０１１２】
（１１）本発明１５の効果
配線を金属で形成したので、電気抵抗が大幅に低減して装置の耐久性が向上し、省エネルギーとすることができる。また、配線の外観を黒色とすることにより画像が明瞭になるという効果がある。
【０１１３】
（１２）本発明１６の効果
本発明１６の構成により、各画素毎の明暗表示を高いコントラストでできるので２値画像をくっきりと表示することができる。
（１３）本発明１７の効果
本発明１７の構成により、各画素毎の明暗表示を高いコントラストでできるので２値画像をくっきりと表示することができるだけでなく、電光掲示板のような使い方や、変化の遅い画像表示の場面では電力消費を極端に少なくでき、静止画表示の場合には内容を書き換える以外では何も電力を必要としない。
（１４）本発明１８、２０の効果
本発明１８、２０の構成により、各画素毎に諧調を制御できるので一般の諧調を持った画像を素直に表示することができる。
（１５）本発明１９、２１、２２の効果
本発明１９、２１、２２の構成により、各画素毎に諧調を制御できるので一般の諧調を持った画像を素直に表示することができるだけでなく、変化の遅い画像表示の場面では電力消費を極端に少なくでき、静止画表示の場合には内容を書き換える以外では何も電力を必要としない。
【図面の簡単な説明】
【図１】本発明の空間光変調器の層構成例を模式的に表す図である。
【図２】磁界発生層の（ａ）全体図、（ｂ）配線の断面形状、（ｃ）配線の正面図及び（ｄ）配線部の部分拡大図をそれぞれ示す図である。
【図３】磁界発生層のＸ−Ｙ配線を示す概略図である。
【図４】複数巻きコイルを磁界発生層の配線として用いた場合の例を示す図である。
【図５】本発明のＸ−Ｙ配線を用いた画素選択法を説明するための図である。
【図６】磁界発生層の１巻コイルを駆動してＯＮ／ＯＦＦ制御する方法を説明する図である。
【図７】磁界発生層の１巻コイルを駆動して中間調表示する方法を説明する図である。
【図８】磁界発生層の配線の具体的な形状の例を示す図である。
【図９】図６で示したラインドライバの詳細を示す図である。
【図１０】ラインドライバの入力信号と出力信号との関係を示した真理値表である。
【図１１】磁気光学効果を有する層にかけられた磁場の強さ（Ｈｍ）と偏光面回転角（θ）との関係を表す図である。
【図１２】磁気光学効果を有する層の各磁区を制御する方法を説明するためのタイムチャートである。
【図１３】図７中のアナログ増幅器Ａｍｐの具体的な回路構成を示す図である。
【図１４】図７中のアナログスイッチＳｙ１、Ｓｙ２・・・Ｓｙｍの具体的な回路構成を示す図である。
【図１５】磁気光学効果を有する層に用いる表面に周期構造を有する磁性体の一例を示す模式図である。
【図１６】磁気光学効果を有する層に用いる表面に周期構造を有する磁性体の他の例を示す模式図である。
【符号の説明】
【図１】
2004354441.tif 000003
【図２】
2004354441.tif 000004
【図３】
2004354441.tif 000005
【図４】
2004354441.tif 000006
【図５】
2004354441.tif 000007
【図６】
2004354441.tif 000008
【図７】
2004354441.tif 000009
【図８】
2004354441.tif 000010
【図９】
2004354441.tif 000011
【図１０】
2004354441.tif 000012
【図１１】
2004354441.tif 000013
【図１２】
2004354441.tif 000014
【図１３】
2004354441.tif 000015
【図１４】
2004354441.tif 000016
【図１５】
2004354441.tif 000017
【図１６】
2004354441.tif 000018